(57)【要約】【要約書】【課題】  垂直配向性、電圧保持率性に優れており、高湿度下に放置した場合でもコントラストムラ、表示欠損を発現せず、信頼性を有する垂直配向型液晶表示素子およびそのための液晶配向剤を提供すること。【解決手段】  テトラカルボン酸二無水物およびジアミン化合物を反応させて得られるポリアミック酸および/またはそのイミド化重合体  １００重量部、および分子内に２個以上のエポキシ基を含有する化合物  ０．０１〜１００重量部を含有する、垂直配向型液晶配向剤【選択図】  なし【特許請求の範囲】
【請求項１】
（Ａ）テトラカルボン酸二無水物およびジアミン化合物を反応させて得られるポリアミック酸および/またはそのイミド化重合体  １００重量部、並びに
（Ｂ）分子内に２個以上のエポキシ基を含有する化合物  ０．０１〜１００重量部
を含有することを特徴とする、垂直配向型液晶配向剤。
【請求項２】
分子内に２個以上のエポキシ基を含有する化合物が下記式(i)、（ii）および（iii）：
【化１】
2006023344.tif 000016
ここで、Ｒは水素または炭素数１〜２０の１価の有機基を示し、そしてｋは１〜３、ｌは１〜３、ｍは１〜４、ｎは１〜２０の整数を示す、
のそれぞれで表される部分構造よりなる群から選ばれる少なくとも１種を有する請求項１に記載の液晶配向剤。
【請求項３】
請求項１に記載の液晶配向剤から形成された液晶配向膜を具備することを特徴とする、垂直配向型液晶表示素子。
【発明の詳細な説明】
【技術分野】
【０００１】
本発明は液晶配向剤および液晶表示素子に関する。さらに詳しくは、垂直配向性、電圧保持率および耐湿性に優れた液晶配向膜を与えることができる液晶配向剤および上記液晶配向膜を備えた、信頼性の高い液晶表示素子に関する。
【背景技術】
【０００２】
現在、液晶表示素子としては、透明導電膜が設けられている基板表面にポリアミック酸、ポリイミドなどからなる液晶配向膜を形成して液晶表示素子用基板とし、その２枚を対向配置してその間隙内に正の誘電異方性を有するネマチック型液晶の層を形成してサンドイッチ構造のセルとし、液晶分子の長軸が一方の基板から他方の基板に向かって連続的に９０度捻れるようにした、いわゆるＴＮ（Ｔｗｉｓｔｅｄ  Ｎｅｍａｔｉｃ）型液晶セルを有するＴＮ型液晶表示素子が知られている。また、ＴＮ型液晶表示素子に比してコントラストが高くて、その視角依存性の少ないＳＴＮ（Ｓｕｐｅｒ  Ｔｗｉｓｔｅｄ  Ｎｅｍａｔｉｃ）型液晶表示素子や、垂直配向型液晶表示素子が開発されている。このＳＴＮ型液晶表示素子は、ネマチック型液晶に光学活性物質であるカイラル剤をブレンドしたものを液晶として用い、液晶分子の長軸が基板間で１８０度以上にわたって連続的に捻れる状態となることにより生じる複屈折効果を利用するものである。
【０００３】
これらに対しＭＶＡ（Ｍｕｌｔｉ  ｄｏｍａｉｎ  Ｖｅｒｔｉｃａｌ  Ａｌｉｇｎｍｅｎｔ）方式やＰＶＡ（Ｐａｔｔｅｒｎｅｄ  Ｖｅｒｔｉｃａｌ  Ａｌｉｇｎｍｅｎｔ）と呼ばれる垂直配向型液晶表示素子が提案されている。これらのＭＶＡ方式やＰＶＡ方式の液晶表示素子は、視野角、コントラストなどに優れ、液晶配向膜の形成においてラビング処理を行わなくてよいなど、製造工程の面でも優れている。ＭＶＡ方式やＰＶＡ方式に好適な液晶配向膜としては、垂直配向性に優れることが要求される。
【０００４】
またさらに、最近では液晶表示素子も大型化、軽量化、低消費電力化等の面から高性能な表示素子としてめざましい発展を遂げており、それに伴い液晶配向膜に対する要求性能も益々厳しくなってきている。特に低消費電力化を目的とした低電圧駆動型液晶表示素子において電圧保持率や高温にて長時間電圧を印加する信頼性試験に対する要求が厳しくなってきているほか、製造プロセスにおいて配向膜が空気中の水分を吸収することによって発生する配向ムラの問題も存在しており、この問題の解決が迫られている。しかしながら、従来までのＭＶＡ方式やＰＶＡ方式に好適な液晶配向膜では、例えば、特許文献１、特許文献２のようにエポキシ基を配向剤構造に有しており、垂直配向性や電気特性に優れているものも見られるが、未だ吸湿の問題を解決することができていない。このような状況から電圧保持率性など電気的特性を損なうことなく、かつ耐湿性に優れた液晶配向膜を供する液晶配向剤の開発が待ち望まれていた。
【特許文献１】特開２００２−３２３７０１号公報
【特許文献２】特開２００４−９４１７９号公報
【発明の開示】
【発明が解決しようとする課題】
【０００５】
本発明の目的は、垂直配向性、電圧保持率性および耐湿性に優れた液晶配向膜を与える液晶配向剤を提供することにある。
【０００６】
本発明の他の目的は、上記液晶配向膜を備える液晶表示素子を提供することにある。
【０００７】
本発明のさらに他の目的および利点は、以下の説明から明らかになろう。
【課題を解決するための手段】
【０００８】
本発明によれば、本発明の上記目的および利点は、第１に、
（Ａ）テトラカルボン酸二無水物およびジアミン化合物を反応させて得られるポリアミック酸（以下、「特定重合体Ｉ」という）および／またはそのイミド化重合体（以下、「特定重合体ＩＩ」という）  １００重量部、並びに
（Ｂ）分子内に２個以上のエポキシ基を含有する化合物  ０．０１〜１００重量部
を含有することを特徴とする、垂直配向型液晶配向剤によって達成される。
【０００９】
本発明によれば、本発明の上記目的および利点は、第２に、本発明の上記液晶配向剤から形成された液晶配向膜を具備することを特徴とする垂直配向型液晶表示素子によって達成される。
【発明の効果】
【００１０】
本発明液晶配向剤によれば、垂直配向性、電圧保持率性に優れており、さらに高湿度下に放置した場合でもコントラストムラ、表示欠損を発現せず、信頼性を有する垂直配向型液晶表示素子を作成することができる。
【００１１】
本発明の垂直配向型液晶表示素子は、種々の装置に有効に使用でき、例えば卓上計算機、腕時計、置時計、計数表示板、ワードプロセッサ、パーソナルコンピューター、液晶テレビなどの表示装置に用いられる。
【発明を実施するための最良の形態】
【００１２】
以下、本発明について詳細に説明する。
【００１３】
ポリアミック酸およびそのイミド化重合体
本発明では、テトラカルボン酸二無水物およびジアミン化合物を反応させて得られるポリアミック酸および／またはそのイミド化重合体が用いられる。
【００１４】
本発明において用いられるテトラカルボン酸二無水物としては、例えば脂肪族テトラカルボン酸二無水物、脂環族テトラカルボン酸二無水物および芳香族テトラカルボン酸二無水物を挙げることができる。
【００１５】
脂肪族テトラカルボン酸二無水物としては、例えばブタンテトラカルボン酸二無水物を挙げることができる。
【００１６】
脂環族テトラカルボン酸二無水物としては、例えば１，２，３，４−シクロブタンテトラカルボン酸二無水物、１，２−ジメチル−１，２，３，４−シクロブタンテトラカルボン酸二無水物、１，３−ジメチル−１，２，３，４−シクロブタンテトラカルボン酸二無水物、１，３−ジクロロ−１，２，３，４−シクロブタンテトラカルボン酸二無水物、１，２，３，４−テトラメチル−１，２，３，４−シクロブタンテトラカルボン酸二無水物、１，２，３，４−シクロペンタンテトラカルボン酸二無水物、１，２，４，５−シクロヘキサンテトラカルボン酸二無水物、３，３’，４，４’−ジシクロヘキシルテトラカルボン酸二無水物、シス−３，７−ジブチルシクロオクタ−１，５−ジエン−１，２，５，６−テトラカルボン酸二無水物、２，３，５−トリカルボキシシクロペンチル酢酸二無水物、３，５，６−トリカルボニル−２−カルボキシノルボルナン−２：３，５：６−ジ無水物、２，３，４，５−テトラヒドロフランテトラカルボン酸二無水物、１，３，３ａ，４，５，９ｂ−ヘキサヒドロ−５（テトラヒドロ−２，５−ジオキソ−３−フラニル）−ナフト［１，２−ｃ］−フラン−１，３−ジオン、１，３，３ａ，４，５，９ｂ−ヘキサヒドロ−５−メチル−５（テトラヒドロ−２，５−ジオキソ−３−フラニル）−ナフト［１，２−ｃ］−フラン−１，３−ジオン、１，３，３ａ，４，５，９ｂ−ヘキサヒドロ−５−エチル−５（テトラヒドロ−２，５−ジオキソ−３−フラニル）−ナフト［１，２−ｃ］−フラン−１，３−ジオン、１，３，３ａ，４，５，９ｂ−ヘキサヒドロ−７−メチル−５（テトラヒドロ−２，５−ジオキソ−３−フラニル）−ナフト［１，２−ｃ］−フラン−１，３−ジオン、１，３，３ａ，４，５，９ｂ−ヘキサヒドロ−７−エチル−５（テトラヒドロ−２，５−ジオキソ−３−フラニル）−ナフト［１，２−ｃ］−フラン−１，３−ジオン、１，３，３ａ，４，５，９ｂ−ヘキサヒドロ−８−メチル−５（テトラヒドロ−２，５−ジオキソ−３−フラニル）−ナフト［１，２−ｃ］−フラン−１，３−ジオン、１，３，３ａ，４，５，９ｂ−ヘキサヒドロ−８−エチル−５（テトラヒドロ−２，５−ジオキソ−３−フラニル）−ナフト［１，２−ｃ］−フラン−１，３−ジオン、１，３，３ａ，４，５，９ｂ−ヘキサヒドロ−５，８−ジメチル−５（テトラヒドロ−２，５−ジオキソ−３−フラニル）−ナフト［１，２−ｃ］−フラン−１，３−ジオン、５−（２，５−ジオキソテトラヒドロフラル）−３−メチル−３−シクロヘキセン−１，２−ジカルボン酸二無水物、ビシクロ［２．２．２］−オクト−７−エン−２，３，５，６−テトラカルボン酸二無水物、下記式（ａ）および（ｂ）で表される化合物などを挙げることができる。
【００１７】
【化１】
2006023344.tif 000002
【００１８】
（式中、Ｒ1およびＲ4は、芳香環を有する２価の有機基を示し、Ｒ2およびＲ3は、水素原子またはアルキル基を示し、複数存在するＲ2およびＲ3は、それぞれ同一でも異なっていてもよい。）
【００１９】
また、芳香族テトラカルボン酸二無水物としては、例えば３，３’，４，４’−ベンゾフェノンテトラカルボン酸二無水物、３，３’，４，４’−ビフェニルスルホンテトラカルボン酸二無水物、１，４，５，８−ナフタレンテトラカルボン酸二無水物、２，３，６，７−ナフタレンテトラカルボン酸二無水物、３，３’，４，４’−ビフェニルエーテルテトラカルボン酸二無水物、３，３’，４，４’−ジメチルジフェニルシランテトラカルボン酸二無水物、３，３’，４，４’−テトラフェニルシランテトラカルボン酸二無水物、１，２，３，４−フランテトラカルボン酸二無水物、４，４’−ビス（３，４−ジカルボキシフェノキシ）ジフェニルスルフィド二無水物、４，４’−ビス（３，４−ジカルボキシフェノキシ）ジフェニルスルホン二無水物、４，４’−ビス（３，４−ジカルボキシフェノキシ）ジフェニルプロパン二無水物、３，３’，４，４’−パーフルオロイソプロピリデンジフタル酸二無水物、３，３’，４，４’−ビフェニルテトラカルボン酸二無水物、ビス（フタル酸）フェニルホスフィンオキサイド二無水物、ｐ−フェニレン−ビス（トリフェニルフタル酸）二無水物、ｍ−フェニレン−ビス（トリフェニルフタル酸）二無水物、ビス（トリフェニルフタル酸）−４，４’−ジフェニルエーテル二無水物、ビス（トリフェニルフタル酸）−４，４’−ジフェニルメタン二無水物、エチレングリコール−ビス（アンヒドロトリメリテート）、プロピレングリコール−ビス（アンヒドロトリメリテート）、１，４−ブタンジオール−ビス（アンヒドロトリメリテート）、１，６−ヘキサンジオール−ビス（アンヒドロトリメリテート）、１，８−オクタンジオール−ビス（アンヒドロトリメリテート）、２，２−ビス（４−ヒドロキシフェニル）プロパン−ビス（アンヒドロトリメリテート）、下記式（１）〜（４）で表される化合物などを挙げることができる。これらは１種単独でまたは２種以上組み合わせて用いられる。
【００２０】
【化２】
2006023344.tif 000003
【００２１】
これらのテトラカルボン酸二無水物のうち、５０モル％以上が脂環族テトラカルボン酸二無水物であるポリアミック酸およびそのイミド化重合体が電圧保持率の点で好ましい。好ましい脂環族テトラカルボン酸二無水物としては、１，２，３，４−シクロブタンテトラカルボン酸二無水物、１，３−ジメチル−１，２，３，４−シクロブタンテトラカルボン酸二無水物、１，２，３，４−シクロペンタンテトラカルボン酸二無水物、２，３，５−トリカルボキシシクロペンチル酢酸二無水物、５−（２，５−ジオキソテトラヒドロフラル）−３−メチル−３−シクロヘキセン−１，２−ジカルボン酸二無水物、シス−３，７−ジブチルシクロオクタ−１，５−ジエン−１，２，５，６−テトラカルボン酸二無水物、３，５，６−トリカルボニル−２−カルボキシノルボルナン−２：３，５：６−ジ無水物、１，３，３ａ，４，５，９ｂ−ヘキサヒドロ−５−（テトラヒドロ−２，５−ジオキソ−３−フラニル）−ナフト［１，２−ｃ］フラン−１，３−ジオン、１，３，３ａ，４，５，９ｂ−ヘキサヒドロ−８−メチル−５−（テトラヒドロ−２，５−ジオキソ−３−フラニル）−ナフト［１，２−ｃ］フラン−１，３−ジオン、１，３，３ａ，４，５，９ｂ−ヘキサヒドロ−５，８−ジメチル−５−（テトラヒドロ−２，５−ジオキソ−３−フラニル）−ナフト［１，２−ｃ］フラン−１，３−ジオン、ビシクロ［２．２．２］−オクト−７−エン−２，３，５，６−テトラカルボン酸二無水物、上記式（ａ）で表される化合物のうち下記式（５）〜（７）で表される化合物および上記式（ｂ）で表される化合物のうち下記式（８）で表される化合物を挙げることができる。特に好ましいものとして、１，２，３，４−シクロブタンテトラカルボン酸二無水物、１，３−ジメチル−１，２，３，４−シクロブタンテトラカルボン酸二無水物、２，３，５−トリカルボキシシクロペンチル酢酸二無水物、１，３，３ａ，４，５，９ｂ−ヘキサヒドロ−５−（テトラヒドロ−２，５−ジオキソ−３−フラニル）−ナフト［１，２−ｃ］フラン−１，３−ジオン、シス−３，７−ジブチルシクロオクタ−１，５−ジエン−１，２，５，６−テトラカルボン酸二無水物、３，５，６−トリカルボニル−２−カルボキシノルボルナン−２：３，５：６−ジ無水物、１，３，３ａ，４，５，９ｂ−ヘキサヒドロ−８−メチル−５−（テトラヒドロ−２，５−ジオキソ−３−フラニル）−ナフト［１，２−ｃ］フラン−１，３−ジオン、および下記式（５）で表される化合物を挙げることができる。
【００２２】
【化３】
2006023344.tif 000004
【００２３】
本発明で用いられるジアミン化合物としては、例えばｐ−フェニレンジアミン、ｍ−フェニレンジアミン、４，４’−ジアミノジフェニルメタン、４，４’−ジアミノジフェニルエタン、４，４’−ジアミノジフェニルスルフィド、４，４’−ジアミノジフェニルスルホン、３，３’−ジメチル−４，４’−ジアミノビフェニル、４，４’−ジアミノベンズアニリド、４，４’−ジアミノジフェニルエーテル、１，５−ジアミノナフタレン、２，２’−ジメチル−４，４’−ジアミノビフェニル、５−アミノ−１−（４’−アミノフェニル）−１，３，３−トリメチルインダン、６−アミノ−１−（４’−アミノフェニル）−１，３，３−トリメチルインダン、３，４’−ジアミノジフェニルエーテル、３，３’−ジアミノベンゾフェノン、３，４’−ジアミノベンゾフェノン、４，４’−ジアミノベンゾフェノン、２，２−ビス［４−（４−アミノフェノキシ）フェニル］プロパン、２，２−ビス［４−（４−アミノフェノキシ）フェニル］ヘキサフルオロプロパン、２，２−ビス（４−アミノフェニル）ヘキサフルオロプロパン、２，２−ビス［４−（４−アミノフェノキシ）フェニル］スルホン、１，４−ビス（４−アミノフェノキシ）ベンゼン、１，３−ビス（４−アミノフェノキシ）ベンゼン、１，３−ビス（３−アミノフェノキシ）ベンゼン、９，９−ビス（４−アミノフェニル）−１０−ヒドロアントラセン、２，７−ジアミノフルオレン、９，９−ビス（４−アミノフェニル）フルオレン、４，４’−メチレン−ビス（２−クロロアニリン）、２，２’，５，５’−テトラクロロ−４，４’−ジアミノビフェニル、２，２’−ジクロロ−４，４’−ジアミノ−５，５’−ジメトキシビフェニル、３，３’−ジメトキシ−４，４’−ジアミノビフェニル、１，４，４’−（ｐ−フェニレンイソプロピリデン）ビスアニリン、４，４’−（ｍ−フェニレンイソプロピリデン）ビスアニリン、２，２’−ビス［４−（４−アミノ−２−トリフルオロメチルフェノキシ）フェニル］ヘキサフルオロプロパン、４，４’−ジアミノ−２，２’−ビス（トリフルオロメチル）ビフェニル、４，４’−ビス［（４−アミノ−２−トリフルオロメチル）フェノキシ］−オクタフルオロビフェニルなどの芳香族ジアミン；
１，１−メタキシリレンジアミン、１，３−プロパンジアミン、テトラメチレンジアミン、ペンタメチレンジアミン、ヘキサメチレンジアミン、ヘプタメチレンジアミン、オクタメチレンジアミン、ノナメチレンジアミン、４，４−ジアミノヘプタメチレンジアミン、１，４−ジアミノシクロヘキサン、イソホロンジアミン、テトラヒドロジシクロペンタジエニレンジアミン、ヘキサヒドロ−４，７−メタノインダニレンジメチレンジアミン、トリシクロ［６．２．１．０２，７］−ウンデシレンジメチルジアミン、４，４’−メチレンビス（シクロヘキシルアミン）などの脂肪族および脂環式ジアミン；
２，３−ジアミノピリジン、２，６−ジアミノピリジン、３，４−ジアミノピリジン、２，４−ジアミノピリミジン、５，６−ジアミノ−２，３−ジシアノピラジン、５，６−ジアミノ−２，４−ジヒドロキシピリミジン、２，４−ジアミノ−６−ジメチルアミノ−１，３，５−トリアジン、１，４−ビス（３−アミノプロピル）ピペラジン、２，４−ジアミノ−６−イソプロポキシ−１，３，５−トリアジン、２，４−ジアミノ−６−メトキシ−１，３，５−トリアジン、２，４−ジアミノ−６−フェニル−１，３，５−トリアジン、２，４−ジアミノ−６−メチル−ｓ−トリアジン、２，４−ジアミノ−１，３，５−トリアジン、４，６−ジアミノ−２−ビニル−ｓ−トリアジン、２，４−ジアミノ−５−フェニルチアゾール、２，６−ジアミノプリン、５，６−ジアミノ−１，３−ジメチルウラシル、３，５−ジアミノ−１，２，４−トリアゾール、６，９−ジアミノ−２−エトキシアクリジンラクテート、３，８−ジアミノ−６−フェニルフェナントリジン、１，４−ジアミノピペラジン、３，６−ジアミノアクリジン、ビス（４−アミノフェニル）フェニルアミンおよび下記式（Ｉ）〜（ＩＩ）で表される化合物などの、分子内に２つの１級アミノ基および該１級アミノ基以外の窒素原子を有するジアミン；
【００２４】
【化４】
2006023344.tif 000005
【００２５】
（式中、Ｒ5 は、ピリジン、ピリミジン、トリアジン、ピペリジンおよびピペラジンから選ばれる窒素原子を含む環構造を有する１価の有機基を示し、Ｘは２価の有機基を示す。）
【００２６】
【化５】
2006023344.tif 000006
【００２７】
（式中、Ｒ6 は、ピリジン、ピリミジン、トリアジン、ピペリジンおよびピペラジンから選ばれる窒素原子を含む環構造を有する２価の有機基を示し、Ｘ  は２価の有機基を示し、複数存在するＸは、同一でも異なっていてもよい。）
下記式（ＩＩＩ）で表されるモノ置換フェニレンジアミン類；下記式（ＩＶ）で表されるジアミノオルガノシロキサン；
【００２８】
【化６】
2006023344.tif 000007
【００２９】
（式中、Ｒ7 は、−Ｏ−、−ＣＯＯ−、−ＯＣＯ−、−ＮＨＣＯ−、−ＣＯＮＨ−および−ＣＯ−から選ばれる２価の有機基を示し、Ｒ8 は、ステロイド骨格、トリフルオロメチル基およびフルオロ基から選ばれる基を有する１価の有機基または炭素数６〜３０のアルキル基を示す。）
【００３０】
【化７】
2006023344.tif 000008
【００３１】
（式中、Ｒ9 は炭素数１〜１２の炭化水素基を示し、複数存在するＲ9は、それぞれ同一でも異なっていてもよく、ｐは１〜３の整数であり、ｑは１〜２０の整数である。）
下記式（９）〜（１３）で表される化合物などを挙げることができる。これらのジアミン化合物は、単独でまたは２種以上組み合わせて用いることができる。
【００３２】
【化８】
2006023344.tif 000009
【００３３】
（式中、ｙは２〜１２の整数であり、ｚは１〜５の整数である。）
これらのうち、ｐ−フェニレンジアミン、４，４’−ジアミノジフェニルメタン、４，４’−ジアミノジフェニルスルフィド、１，５−ジアミノナフタレン、２，７−ジアミノフルオレン、４，４’−ジアミノジフェニルエーテル、２，２−ビス［４−（４−アミノフェノキシ）フェニル］プロパン、９，９−ビス（４−アミノフェニル）フルオレン  、２，２−ビス［４−（４−アミノフェノキシ）フェニル］ヘキサフルオロプロパン、２，２−ビス（４−アミノフェニル）ヘキサフルオロプロパン、４，４’−（ｐ−フェニレンジイソプロピリデン）ビスアニリン、４，４’−（ｍ−フェニレンジイソプロピリデン）ビスアニリン、１，４−シクロヘキサンジアミン、４，４’−メチレンビス（シクロヘキシルアミン）、１，４−ビス（４−アミノフェノキシ）ベンゼン、４，４’−ビス（４−アミノフェノキシ）ビフェニル、上記式（９）〜（１３）で表される化合物、２，６−ジアミノピリジン、３，４−ジアミノピリジン、２，４−ジアミノピリミジン、３，６−ジアミノアクリジン、上記式（Ｉ）で表される化合物のうち下記式（１４）で表される化合物、上記式（ＩＩ）で表される化合物のうち下記式（１５）で表される化合物および上記式（ＩＩＩ）で表される化合物のうち下記式（１６）〜（２１）で表される化合物が好ましい。
【００３４】
【化９】
2006023344.tif 000010
【００３５】
プレチルト角発現成分を有するジアミンの使用量は、全ジアミンのうち２．５〜５０モル％であることが好ましい。
【００３６】
本発明に用いられる特定重合体Ｉは、テトラカルボン酸二無水物とジアミン化合物の反応により得られる。かかる反応は有機溶媒中で、好ましくは０〜１５０℃、より好ましくは０〜１００℃の温度で行われる。
【００３７】
反応溶液としては、例えば合成されるポリアミド酸を溶解できるものであれば特に制限はなく、例えばＮ−メチル−２−ピロリドン、Ｎ，Ｎ−ジメチルアセトアミド、Ｎ，Ｎ−ジメチルホルムアミド、ジメチルスルホキシド、γ−ブチロラクトン、テトラメチル尿素、ヘキサメチルホスホルトリアミドなどの非プロトン系極性溶媒；ｍ−クレゾール、キシレノール、フェノール、ハロゲン化フェノールなどのフェノール系溶媒を挙げることができる。また、有機溶媒の使用量（α）は、通常、テトラカルボン酸二無水物およびジアミン化合物の総量（β）が、反応溶液の全量（α＋β）に対して０．１〜３０重量％になるような量であることが好ましい。
【００３８】
テトラカルボン酸二無水物とジアミン化合物の使用割合は、ジアミン化合物中のアミノ基１当量に対してテトラカルボン酸二無水物の酸無水物基が０．２〜２当量となるようにすることが好ましく、０．３〜１．４当量となるようにするのがより好ましい。
【００３９】
本発明に用いられる特定重合体ＩＩは、上記した特定重合体Ｉを、加熱するかまたは脱水剤およびイミド化触媒の存在下でイミド化することにより得られる。加熱によりイミド化する場合の反応温度は、好ましくは６０℃〜２００℃、より好ましくは１００℃〜１７０℃である。反応温度が６０℃未満では反応の進行が遅れがちであり、また２００℃を超えると可溶性ポリイミドの分子量が大きく低下することがある。また、脱水剤およびイミド化触媒の存在下でイミド化する場合には、前記した有機溶媒中で行うことができる。反応温度は、好ましくは０〜２００℃、より好ましくは６０℃〜１５０℃である。脱水剤としては、例えば無水酢酸、無水プロピオン酸、無水トリフルオロ酢酸などの酸無水物を用いることができる。また、イミド化触媒としては、例えばピリジン、コリジン、ルチジン、トリエチルアミンなどの３級アミンを用いることができる。また、イミド化触媒としては例えばピリジン、ルチジン、トリエチルアミンなどの３級アミンを用いることができるが、これらに限定されるものではない。脱水剤の使用量は、特定重合体Ｉの繰り返し単位１モルに対して１．６〜２０モルとするのが好ましい。また、イミド化触媒の使用量は使用する脱水剤１モルに対し０．５〜１０モルとするのが好ましい。
【００４０】
このようにして得られる特定重合体Ｉおよび特定重合体ＩＩのそれぞれは、その対数粘度（ηln）の値が、好ましくは０．０５〜１０ｄｌ／ｇ、より好ましくは０．０５〜５ｄｌ／ｇである。
【００４１】
本発明における対数粘度（ηln）の値は、Ｎ−メチル−２−ピロリドンを溶媒として用い、濃度が０．５ｇ／１００ミリリットルである溶液について３０℃で粘度の測定を行い、下記式（Ｉ）によって求められるものである。
【００４２】
【数１】
2006023344.tif 000011
【００４３】
なお、前記有機溶媒には、貧溶媒であるアルコール、ケトン、エステル、エーテル、ハロゲン化炭化水素、炭化水素を、生成する重合体が析出しない程度に併用することができる。かかる貧溶媒としては、例えばメチルアルコール、エチルアルコール、イソプロピルアルコール、シクロヘキサノール、４−ヒドロキシ−４−メチル−２−ペンタノン（ジアセトンアルコール）、エチレングリコール、プロピレングリコール、１，４−ブタンジオール、トリエチレングリコール、エチレングリコールモノメチルエーテルの如きアルコール；アセトン、メチルエチルケトン、メチルイソブチルケトン、シクロヘキサノンの如きケトン；乳酸エチル、乳酸ブチル、酢酸メチル、酢酸エチル、酢酸ブチル、メチルメトキシプロピオネ−ト、エチルエトキシプロピオネ−ト、シュウ酸ジエチル、マロン酸ジエチルの如きエステル；ジエチルエーテル、エチレングリコールメチルエーテル、エチレングリコールエチルエーテル、エチレングリコール−ｎ−プロピルエーテル、エチレングリコール−ｉ−プロピルエーテル、エチレングリコール−ｎ−ブチルエーテル、エチレングリコールジメチルエーテル、エチレングリコールエチルエーテルアセテート、ジエチレングリコールジメチルエーテル、ジエチレングリコールジエチルエーテル、ジエチレングリコールモノメチルエーテル、ジエチレングリコールモノエチルエーテル、ジエチレングリコールモノメチルエーテルアセテート、ジエチレングリコールモノエチルエーテルアセテート、テトラヒドロフランの如きエーテル；ジクロロメタン、１，２−ジクロロエタン、１，４−ジクロロブタン、トリクロロエタン、クロルベンゼン、ｏ−ジクロルベンゼンの如きハロゲン化炭化水素およびヘキサン、ヘプタン、オクタン、ベンゼン、トルエン、キシレンの如き炭化水素などを挙げることができる。
【００４４】
得られる特定重合体ＩＩのイミド化率は、ＦＴ−ＩＲ測定における１，３８１ｃｍ-1付近の吸収（Ｃ−Ｎ−Ｃ変角振動＝イミド結合の吸収）と、１，５０３ｃｍ-1付近の吸収（アミック酸結合の吸収）とのピーク面積比から、下記式によりイミド化率を算出した。
【００４５】
イミド化率＝｛α1／（α1＋α2）｝×１００（％）
α1：１，３８１ｃｍ-1付近の吸収のピーク面積
α2：１，５０３ｃｍ-1付近の吸収のピーク面積
なお、α2は塗膜を３００℃のホットプレートで１０分間加熱したものの１，５０３ｃｍ-1付近の吸収を０として、ピーク面積を求めた値である。
【００４６】
本発明において用いられるエポキシ化合物は、分子内に２個以上のエポキシ基を含有する。かかるエポキシ化合物としては、部分構造（ｉ）  、（ｉｉ）または（ｉｉｉ）を有する化合物が好ましい。
【００４７】
【化１０】
2006023344.tif 000012
【００４８】
（ここで、Ｒは水素または炭素数１〜２０の１価の有機基を示し、そしてｋは１〜３、ｌは１〜３、ｍは１〜４、ｎは１〜２０の整数を示す）
部分構造（ｉ）を有する化合物としては、例えばノボラックフェノール系エポキシ化合物が挙げられる。これらにはジャパンエポキシレジン（株）製商品名ＥＰＩＫＯＴＥ−１５２、同−１５４、ＥＰＩＣＵＲＥ−ＭＰ４０２ＦＰＹ、同−ＹＬＨ１２９Ｂ６５等を例示できる。部分構造（ｉｉ）  を有する化合物としては、例えば１，１２，２−テトラキス（ヒドロキシフェニル）エタン型固形エポキシ樹脂、ＥＰＩＫＯＴＥ−１０３１Ｓ等が挙げられる。部分構造（ｉｉｉ）  を有する化合物としては、例えば３，４−エポキシシクロヘキセニルメチル−３’，４’−エポキシシクロヘキセンカルボキシレート、ダイセル化学工業（株）製商品名セロキサイド２０２１−Ａ、同−Ｐ等が挙げられる。これらのエポキシ化合物は１種でまたは２種以上を組み合わせて使用することができる。
【００４９】
また、ここに挙げたエポキシ化合物の多くは高分子量体であるが、本発明に用いるエポキシ化合物は、分子量によって制限されるものではない。
【００５０】
本発明の液晶配向剤は、例えば、特定重合体Ｉおよび／または特定重合体ＩＩを含有する溶液にエポキシ化合物を添加することにより有利に調製できる。この際用いられる溶媒としては前述の溶剤と同じ溶剤を挙げることができる。
【００５１】
エポキシ化合物の使用割合は、特定重合体Ｉおよび／または特定重合体ＩＩ１００重量部に対して０．０１〜１００重量部である。
【００５２】
本発明の液晶配向剤は、特定重合体Ｉおよび／または特定重合体ＩＩを含有するが、これらの特定重合体の分子量を調節しまた基板への最適な塗布性を実現するためにモノアミンを反応時に添加してもよい。
【００５３】
この際に用いられるモノアミンとしては、例えばアニリン、シクロヘキシルアミン、ｎ−ブチルアミン、ｎ−ペンチルアミン、ｎ−ヘキシルアミン、ｎ−ヘプチルアミン、ｎ−オクチルアミン、ｎ−ノニルアミン、ｎ−デシルアミン、ｎ−ウンデシルアミン、ｎ−ドデシルアミン、ｎ−トリデシルアミン、ｎ−テトラデシルアミン、ｎ−ペンタデシルアミン、ｎ−ヘキサデシルアミン、ｎ−ヘプタデシルアミン、ｎ−オクタデシルアミン、ｎ−エイコシルアミンなどを挙げることができる。
【００５４】
本発明の液晶配向剤は、液晶セルを形成する少なくとも一方の基板が突起形状またはパターン形状を有する垂直配向型液晶表示素子に用いられる。上記形状は、素子の配向規制手段として用いられる。このような液晶表示素子としては、例えば、ＭＶＡ方式の液晶表示素子が挙げられる。ＭＶＡモードとは“液晶  Ｖｏｌ．３  Ｎｏ．２  １１７（１９９９年）”や特開平１１−２５８６０５号公報に示されているように、突起を配向規制手段に用いた垂直配向モードを示す。突起およびパターンは、ＴＦＴ基板側およびカラーフィルター側のそれぞれに形成されていてもよく、例えばカラーフィルター側に突起を有し、ＴＦＴ側にパターンを有する等、両方の配向規制手段を有するものでもよい。
【００５５】
本発明の液晶配向剤を用いて得られる液晶表示素子は、例えば次の方法によって製造することができる。
【００５６】
（１）パターニングされた透明導電膜が設けられている液晶狭持基板の一面に、本発明の液晶配向剤を例えばロールコーター法、スピンナー法、印刷法などの方法によって塗布し、次いで、塗布面を加熱することにより塗膜を形成する。液晶配向剤塗布後の加熱温度は、好ましくは８０〜３００℃であり、より好ましくは１２０〜２５０℃である。本発明の液晶配向剤は、塗布後に有機溶媒を除去することによって配向膜となる塗膜を形成するが、加熱することによって脱水閉環を進行させ、イミド化された塗膜とすることもできる。
【００５７】
形成される塗膜の膜厚は、好ましくは０．００１〜１μｍであり、より好ましくは０．００５〜０．５μｍである。
【００５８】
また、本発明の液晶配向剤は特定重合体Ｉおよび／または特定重合体ＩＩと基板との接着性を改善する目的で、官能性シラン含有化合物を含有することができる。
本発明の液晶配向剤には、目的の物性を損なわない範囲内で、基板表面に対する接着性を向上させる観点から、官能性シラン含有化合物が含有されていてもよい。かかる官能性シラン含有化合物としては、例えば３−アミノプロピルトリメトキシシラン、３−アミノプロピルトリエトキシシラン、２−アミノプロピルトリメトキシシラン、２−アミノプロピルトリエトキシシラン、Ｎ−（２−アミノエチル）−３−アミノプロピルトリメトキシシラン、Ｎ−（２−アミノエチル）−３−アミノプロピルメチルジメトキシシラン、３−ウレイドプロピルトリメトキシシラン、３−ウレイドプロピルトリエトキシシラン、Ｎ−エトキシカルボニル−３−アミノプロピルトリメトキシシラン、Ｎ−エトキシカルボニル−３−アミノプロピルトリエトキシシラン、Ｎ−トリエトキシシリルプロピルトリエチレントリアミン、Ｎ−トリメトキシシリルプロピルトリエチレントリアミン、１０−トリメトキシシリル−１，４，７−トリアザデカン、１０−トリエトキシシリル−１，４，７−トリアザデカン、９−トリメトキシシリル−３，６−ジアザノニルアセテート、９−トリエトキシシリル−３，６−ジアザノニルアセテート、Ｎ−ベンジル−３−アミノプロピルトリメトキシシラン、Ｎ−ベンジル−３−アミノプロピルトリエトキシシラン、Ｎ−フェニル−３−アミノプロピルトリメトキシシラン、Ｎ−フェニル−３−アミノプロピルトリエトキシシラン、Ｎ−ビス（オキシエチレン）−３−アミノプロピルトリメトキシシラン、Ｎ−ビス（オキシエチレン）−３−アミノプロピルトリエトキシシランなどを挙げることができる。
【００５９】
（２）上記のようにして液晶配向膜が形成された基板を２枚作製し、２枚の基板を、間隙（セルギャップ）を介して対向配置し、２枚の基板の周辺部をシール剤を用いて貼り合わせ、基板表面およびシール剤により区画されたセルギャップ内にネガ型ネマティック型液晶を注入充填し、注入孔を封止して液晶セルを構成する。そして、液晶セルの外表面、すなわち、液晶セルを構成するそれぞれの基板の他面側に、偏光板を貼り合わせることにより、液晶表示素子が得られる。
【００６０】
ここに、シール剤としては、例えば硬化剤およびスペーサーとしての酸化アルミニウム球を含有するエポキシ樹脂などを用いることができる。
【００６１】
液晶としては、例えばネマティック型液晶およびスメクティック型液晶を挙げることができる。その中でもネマティック型液晶が好ましく、例えばシッフベース系液晶、アゾキシ系液晶、ビフェニル系液晶、フェニルシクロヘキサン系液晶、エステル系液晶、ターフェニル系液晶、ビフェニルシクロヘキサン系液晶、ピリミジン系液晶、ジオキサン系液晶、ビシクロオクタン系液晶、キュバン系液晶などを用いることができる。また、これらの液晶に、例えばコレスチルクロライド、コレステリルノナエート、コレステリルカーボネートなどのコレステリック型液晶や商品名「Ｃ−１５」「ＣＢ−１５」（メルク社製）として市販されているようなカイラル剤などを添加して使用することもできる。さらに、ｐ−デシロキシベンジリデン−ｐ−アミノ−２−メチルブチルシンナメートなどの強誘電性液晶も使用することができる。
【００６２】
また、液晶セルの外表面に貼り合わされる偏光板としては、ポリビニルアルコールを延伸配向させながら、ヨウ素を吸収させたＨ膜と称される偏光膜を酢酸セルロース保護膜で挟んだ偏光板またはＨ膜そのものからなる偏光板を挙げることができる。
【実施例】
【００６３】
以下、本発明を実施例により、さらに具体的に説明するが、本発明はこれらの実施例に制限されるものではない。なお、以下の実施例および比較例において調製された液晶配向剤の評価項目および評価方法を下記に示す。
（液晶分子の垂直配向性）
垂直配向型液晶表示素子の垂直配向性は電圧ＯＦＦ時および交流１２Ｖ（ピーク−ピーク）での液晶表示素子を観察し、異常ドメインのない場合を「良好」と判断した。
（液晶表示素子の耐湿性試験）
垂直配向型液晶表示素子の耐湿性は素子を室温、高湿度下（９０％ＲＨ）に放置し、電圧をオン・オフさせた時に液晶セル中の異常ドメインの認められない場合を良好とした。
（液晶表示素子の信頼性試験）
液晶配向剤の信頼性は、垂直配向型液晶表示素子に直流６．０Ｖ、交流６．０Ｖ（ピーク−ピーク）を重畳した３０Ｈｚ、３．０Ｖの矩形波を７０℃の環境温度で１６７時間印加した後、電圧をＯＦＦとし、残像が消去したのちに、ムラなく、均一に垂直配向しているか目視により確認した。
【００６４】
（電圧保持率）
液晶表示素子に温度４０度で３Ｖの電圧、６０マイクロ秒の印加時間、１６７ミリ秒のスパンで印加した際、３Ｖ印加解除から１６７ミリ秒後の保持電圧を、（株）東陽テクニカ製ＶＨＲ−１を用いて測定し、電圧保持率を求めた。この際に液晶としてネガ型ＭＬＣ−２０３８（Ｍｅｒｃｋ社製）を用いた。
【００６５】
合成例１
２，３，５−トリカルボキシシクロペンチル酢酸二無水物２．３ｇ、ｐ−フェニレンジアミン０．８８ｇ、および上記式（９）で表されるジアミン化合物１．１ｇをＮ−メチル−２−ピロリドン１６．８ｇに溶解させ、６０℃で５時間反応させた。次いで、反応混合物を大過剰のメタノールに注ぎ、反応生成物を沈殿させた。その後、メタノールで洗滌し、減圧下４０℃で１５時間乾燥させて、特定重合体Ｉａ５５．６ｇを得た。
【００６６】
合成例１で得られた特定重合体Ｉａを３９．０ｇのＮ−メチル−２−ピロリドンに溶解し、０．８８ｇのピリジンと１．１３ｇの無水酢酸を添加し、１１０℃で４時間イミド化を行った。次いで、反応生成液を合成例１と同様に沈殿させ、固有粘度０．６３ｄＬ／ｇの特定重合体ＩＩａ５３．０ｇを得た。得られた特定重合体ＩＩａのイミド化率を表１示した。
【００６７】
合成例２
２，３，５−トリカルボキシシクロペンチル酢酸二無水物１．８９ｇ、ｐ−フェニレンジアミン０．５５ｇおよび、上記式（９）で表されるジアミン化合物１．７６ｇをＮ−メチル−２−ピロリドン１６．８ｇに溶解させ以外は合成例１と同様にして特定重合体Ｉｂ５５．７ｇを得た。
【００６８】
合成例１で得られた特定重合体Ｉｂを３９．０ｇのＮ−メチル−２−ピロリドンに溶解し、０．７３ｇのピリジンと０．９５ｇの無水酢酸を添加し、１１０℃で４時間イミド化を行った。次いで、反応生成液を合成例１と同様に沈殿させ、固有粘度０．５ｄＬ／ｇの特定重合体ＩＩｂ５２．１ｇを得た。
【００６９】
合成例３
２，３，５−トリカルボキシシクロペンチル酢酸二無水物２．９ｇ、ｐ−フェニレンジアミン１．１ｇ、および上記式（９）で表されるジアミン化合物０．６ｇをＮ−メチル−２−ピロリドン１６．８ｇに溶解させた以外は合成例１と同様に特定重合体Ｉｃ５４．１ｇを得た。
【００７０】
特定重合体Ｉｃ、ピリジン１．３２ｇ、無水酢酸１．７０ｇを３９．０ｇのＮ−メチル−２−ピロリドンに溶解した以外は、合成例１と同様にイミド化を行うことで、固有粘度０．３２ｄＬ／ｇの特定重合体ＩＩｃ５２．５ｇを得た。
【００７１】
合成例４
２，３，５−トリカルボキシシクロペンチル酢酸二無水物２．９ｇ、ｐ−フェニレンジアミン１．１ｇ、および上記式（９）で表されるジアミン化合物０．６ｇをＮ−メチル−２−ピロリドン１６．８ｇに溶解させた以外は合成例１と同様に特定重合体Ｉｄ５４．６ｇを得た。
【００７２】
特定重合体Ｉｄを、ピリジン１．７６ｇ、無水酢酸２．２７ｇを３９．０ｇのＮ−メチル−２−ピロリドンに溶解した以外は、合成例１と同様にイミド化を行うことで、固有粘度０．４８ｄＬ／ｇの特定重合体ＩＩｄ５２．１ｇを得た。
【００７３】
合成例５
２，３，５−トリカルボキシシクロペンチル酢酸二無水物４．６ｇ、ピロメリット酸二無水物１．５ｇ、ｐ−フェニレンジアミン２．２ｇ、および上記式（９）で表されるジアミン化合物３．６ｇをＮ−メチル−２−ピロリドン４８．０ｇに溶解させた以外は合成例１と同様に固有粘度０．４５ｄＬ／ｇの特定重合体Ｉｅ５４．０ｇを得た。
合成例１〜５
【００７４】
【表１】
2006023344.tif 000013
【００７５】
実施例１〜９および比較例１〜５
【００７６】
実施例１
合成例１で得られた特定重合体ＩＩａ３．８８ｇとエポキシ化合物であるエピコート１５４、０．５８ｇをＮ−メチル−２−ピロリドンに溶解させて、固形分濃度３．５重量％の溶液とし、この溶液を孔径１μｍのフィルターでろ過し、液晶配向剤溶液を調製した。この溶液を厚さ１ｍｍのガラス基板の一面に設けられたＩＴＯ膜からなる透明導電膜上に、液晶配向剤をスピンナーにより塗布し、８０℃で１分間、その後２００℃で１時間乾燥することにより乾燥膜厚６００オングストロームの塗膜を形成した。
【００７７】
上記のようにして液晶配向膜が形成された基板を２枚作製し、それぞれの基板の外縁部に、酸化アルミニウム球を含有するエポキシ樹脂系接着剤をスクリーン印刷法により塗布した後、２枚の基板の間隙を介して対向配置し、外縁部同士を当接させて圧着して接着剤を硬化させた。基板の表面および外縁部の接着剤により区画されたセルギャップ内に、液晶を注入充填し、次いで、注入孔をエポキシ系接着剤で封止して垂直配向型液晶表示素子を作製した。
【００７８】
上記のようにして作製された垂直配向型液晶表示素子は、垂直配向性も良好であり、電圧保持率が９７％を示し、添加剤を加えていない場合の電圧保持率は８９であることから添加剤を加えることにより向上が見られた。また９０％ＲＴの高湿度下に置いた場合でも吸湿によって発生する配向ムラは観測されず良好な結果を示した。従って、本実施例により作製された液晶表示素子によれば、垂直配向性、電圧保持率性に優れ、高湿度下においてもコントラストムラを発現しないことが確認された。
【００７９】
実施例２〜９
下記表２に示す処方に従って、合成例２〜４で得られた特定重合体ＩＩ（ＩＩｂ〜ＩＩｄ）、合成例５で得られた特定重合体Ｉｅのそれぞれとエポキシ化合物とを混合して実施例１と同様に３．５％の溶液とした。この際、エポキシ化合物として実施例２〜５では化合物Ａを用い、実施例６、７ではそれぞれ化合物Ｂ、Ｃを用い、実施例８、９ではエポキシ化合物として化合物Ａを重合体１００重量部に対しそれぞれ１０部、４０部とした以外は、実施例１と同様にして液晶セルを作製し、各種評価を行った。結果を下記表３に示す。
【００８０】
比較例１〜５
下記表２に示した処方に従って、合成例１〜４で得られた特定重合体ＩＩ（ＩＩｂ〜ＩＩｄ）、合成例５で得られた特定重合体Ｉｅだけを用いた以外は、実施例１と同様にして液晶セルを作製し、各種評価・試験を行った。結果を下記表３に示す。
【００８１】
【表２】
2006023344.tif 000014
【００８２】
＊添加量：重合体１００重量部に対する添加剤の重量部
Ａ：エピコート１５４
Ｂ：エピコート１０３１Ｓ
Ｃ：セロキサイド２０２１
【００８３】
【表３】
2006023344.tif 000015